(57)【要約】【課題】木粉を主たる原料とする調湿機能を備えた多孔質木粉ボード、及びその製造方法を提供する。【解決手段】平均粒子径が２００〜１０００μｍの木粉原料と、熱硬化性樹脂と、平均粒子径が２０〜２００μｍの熱可塑性樹脂の粉体とを所定の割合で配合した配合ボード原料を金型に投入し、熱圧締して、絶乾比重が０．７〜１．０のボードに成形する。配合ボード原料として、乾燥基準で、木粉原料、熱硬化性樹脂、及び熱可塑性樹脂を、木粉原料：７０〜９２重量％、熱硬化性樹脂：３〜１０重量％、熱可塑性樹脂：５〜２０重量％の割合で配合したものを用いる。配合ボード原料中の木粉原料の一部を、平均粒子径が１〜２００μｍのゼオライトで置換する。【選択図】　　　　　なし【特許請求の範囲】
【請求項１】
廃木材や木屑などの木質材料を粉砕した、平均粒子径が２００〜１０００μｍの木粉原料と、熱硬化性樹脂と、平均粒子径が２０〜２００μｍの熱可塑性樹脂の粉体とを所定の割合で配合することにより配合ボード原料を調製する原料調製工程と、
前記配合ボード原料を金型に投入し、熱圧締することにより、絶乾比重が０．７〜１．０のボードに成形するボード成形工程と、
前記ボード成形工程の終了後に、成形されたボードを金型ごと冷却する冷却工程と
を具備することを特徴とする多孔質木粉ボードの製造方法。
【請求項２】
前記配合ボード原料が、乾燥基準で、木粉原料、熱硬化性樹脂、及び熱可塑性樹脂を、
木粉原料　　　：７０〜９２重量％
熱硬化性樹脂　：　３〜１０重量％
熱可塑性樹脂　：　５〜２０重量％
の割合で配合したものであること
を特徴とする請求項１記載の多孔質木粉ボードの製造方法。
【請求項３】
前記熱硬化性樹脂として、イソシアネート系樹脂を使用することを特徴とする請求項１又は２記載の多孔質木粉ボードの製造方法。
【請求項４】
前記配合ボード原料を調製するにあたって、木粉原料とイソシアネート系樹脂とを予め混合した後、他の原料を添加、混合することを特徴とする請求項１〜３のいずれかに記載の多孔質木粉ボードの製造方法。
【請求項５】
前記配合ボード原料に、さらに、グリコール類及び／又は多価アルコールを含有させることを特徴とする請求項１〜４のいずれかに記載の多孔質木粉ボードの製造方法。
【請求項６】
前記配合ボード原料中の木粉原料の一部を、平均粒子径が１〜２００μｍのゼオライトで置換したことを特徴とする請求項１〜５のいずれかに記載の多孔質木粉ボードの製造方法。
【請求項７】
前記ゼオライトを、前記配合ボード原料中の含有率が乾燥基準で１５〜５５重量％となるような割合で含有させることを特徴とする請求項６記載の多孔質木粉ボードの製造方法。
【請求項８】
ゼオライトとして、Ｎａ型、Ｃａ型、及び／又はＫ型の人工ゼオライトを使用することを特徴とする請求項６又は７記載の多孔質木粉ボードの製造方法。
【請求項９】
請求項１〜５のいずれかに記載の方法により製造された多孔質木粉ボードであって、
木粉原料、熱硬化性樹脂、及び熱可塑性樹脂を、乾燥基準で、
木粉原料　　　：７０〜９２重量％
熱硬化性樹脂　：　３〜１０重量％
熱可塑性樹脂　：　５〜２０重量％
の割合で含有しているとともに、
絶乾比重が０．７〜１．０の範囲にあること
を特徴とする多孔質木粉ボード。
【請求項１０】
請求項６〜８のいずれかに記載の方法により製造された多孔質木粉ボードであって、
木粉原料、熱硬化性樹脂、熱可塑性樹脂、及びゼオライトを、乾燥基準で、
木粉原料　　　：１５〜７７重量％
熱硬化性樹脂　：　３〜１０重量％
熱可塑性樹脂　：　５〜２０重量％
ゼオライト　　：１５〜５５重量％
の割合で含有しているとともに、
絶乾比重が０．７〜１．０の範囲にあること
を特徴とする多孔質木粉ボード。
【発明の詳細な説明】
【０００１】
【発明の属する技術分野】
本願発明は、木粉を主原料とする木粉ボード及びその製造方法に関し、特に、調湿機能を備えた多孔質木粉ボード及びその製造方法に関する。
【０００２】
【従来の技術】
木材の加工時には、木粉、木屑などが大量に発生する。これらのうち、一部は樹脂と混合して、ボード状に形成したウッドプラスチックなどとして利用されており、その他にも、堆肥材料、パーティクルボード、ＭＤＦ、固形燃料、活性炭原料（炭化させて活性炭とする）などの用途に利用されてはいるが、付加価値の高い形で有効利用されている割合はそれほど多くないのが実情である（例えば、特許文献１及び非特許文献１参照）。
【０００３】
【特許文献１】
特開２００２−１１３７０７号公報
【非特許文献１】
木材工業　Ｖｏｌ．５７，Ｎｏ．６，２００２，ｐ．２３４−２３９
【０００４】
【発明が解決しようとする課題】
本願発明は、上記実情に鑑みてなされたものであり、木粉を主たる原料とする調湿機能を備えた多孔質木粉ボード、及びその製造方法を提供することを目的とする。
【０００５】
【課題を解決するための手段】
上記目的を達成するために、本願発明（請求項１）の多孔質木粉ボードの製造方法は、
廃木材や木屑などの木質材料を粉砕した、平均粒子径が２００〜１０００μｍの木粉原料と、熱硬化性樹脂と、平均粒子径が２０〜２００μｍの熱可塑性樹脂の粉体とを所定の割合で配合することにより配合ボード原料を調製する原料調製工程と、
前記配合ボード原料を金型に投入し、熱圧締することにより、絶乾比重が０．７〜１．０のボードに成形するボード成形工程と、
前記ボード成形工程の終了後に、成形されたボードを金型ごと冷却する冷却工程と
を具備することを特徴としている。
【０００６】
平均粒子径が２００〜１０００μｍの木粉原料と、熱硬化性樹脂と、平均粒子径が２０〜２００μｍの熱可塑性樹脂の粉体とを所定の割合で配合した配合ボード原料を金型に投入し、熱圧締して、絶乾比重が０．７〜１．０のボードに成形することにより、多孔質で、吸放湿性能を有し、例えば、建築用内装材などとして用いた場合に調湿機能を発揮する多孔質木粉ボードを製造することが可能になり、木粉や木屑などの有効利用を図ることが可能になる。
【０００７】
また、本願発明の多孔質木粉ボードの製造方法においては、ボード成形工程の終了後に、成形されたボードを金型ごと冷却する冷却工程を備えているので、ボード成形工程で、配合ボード原料の一部に用いられている熱可塑性樹脂と、金型との離型性を確保することが可能になり、効率よく多孔質木粉ボードを製造することが可能になる。
【０００８】
なお、木粉原料としては、平均粒子径が２００〜１０００μｍのものを用いることが好ましいが、これは木粉原料の平均粒子径が２００μｍ未満になると、原料の混合工程における粉落ちや、粉砕に手間がかかることによるコストの増大を招き、また、１０００μｍを超えると、ボード成形後の機械的強度の低下を招き、好ましくないことによる。
なお、木粉原料の平均粒子径のより好ましい範囲は、５００〜８００μｍである。
【０００９】
木粉原料は木材の加工時に生じたもの、木材や木屑を粉砕したものなど、種々のものを用いることが可能である。
【００１０】
また、熱可塑性樹脂としては、平均粒子径が２０〜２００μｍのものを用いることが好ましいが、これは熱可塑性樹脂の平均粒子径が２０〜２００μｍの範囲を外れると、多孔質木粉ボードに耐水性を付与する機能と、接着剤としての機能を両立させることが困難になることによる。熱可塑性樹脂の平均粒子径のより好ましい範囲は３０〜１００μｍである。
本願発明の多孔質木粉ボードの製造方法において用いることが可能な熱可塑性樹脂としては、例えばポリプロピレン、ポリエチレンなどが挙げられる。
なお、熱可塑性樹脂としては廃プラスチックなどを用いることが可能である。
【００１１】
また、熱硬化性樹脂としては、例えば、イソシアネート系化合物などが例示される。
【００１２】
また、多孔質木粉ボードの絶乾比重を０．７〜１．０の範囲としたのは、絶乾比重が０．７未満になると、得られる多孔質木粉ボードの機械的強度が低下し、また、絶乾比重が１．０を超えると、得られる多孔質木粉ボードの多孔質性が損なわれ、吸放湿性能が低下することによる。
【００１３】
また、請求項２の多孔質木粉ボードの製造方法は、
前記配合ボード原料が、乾燥基準で、木粉原料、熱硬化性樹脂、及び熱可塑性樹脂を、
木粉原料　　　：７０〜９２重量％
熱硬化性樹脂　：　３〜１０重量％
熱可塑性樹脂　：　５〜２０重量％
の割合で配合したものであること
を特徴としている。
【００１４】
配合ボード原料として、乾燥基準で、木粉原料、熱硬化性樹脂、及び熱可塑性樹脂を、木粉原料：７０〜９２重量％、熱硬化性樹脂：３〜１０重量％、熱可塑性樹脂：５〜２０重量％の割合で配合したものを用いることにより、必要な機械的強度を備え、かつ有意性のある吸放湿性能を備えた多孔質木粉ボードを得ることが可能になる。
【００１５】
なお、木粉原料の割合を７０〜９２重量％としたのは、木粉原料の割合が７０重量％未満になると吸放湿性能が低下し、９２重量％を超えると得られる多孔質木粉ボードの機械的強度が低下することによる。
【００１６】
また、熱硬化性樹脂の割合を３〜１０重量％としたのは、熱硬化性樹脂の割合が３重量％未満になると機械的強度が低下し、１０重量％を超えると得られる多孔質木粉ボードの吸放湿性能が低下することによる。なお、熱硬化性樹脂のより好ましい範囲は５〜８重量％である。
【００１７】
また、熱可塑性樹脂の割合を５〜２０重量％の割合としたのは、熱可塑性樹脂の割合が５重量％未満になると耐水性が不十分になり、２０重量％を超えると多孔質性が損なわれて、吸放湿性能が低下することによる。なお、熱可塑性樹脂のより好ましい範囲は５〜１０重量％である。
【００１８】
また、請求項３の多孔質木粉ボードの製造方法は、前記熱硬化性樹脂として、イソシアネート系樹脂を使用することを特徴としている。
【００１９】
熱硬化性樹脂として、イソシアネート系樹脂を用いることにより、十分な機械的強度を備えた、信頼性の高い多孔質木粉ボードを得ることが可能になり、本願発明を実効あらしめることができる。
【００２０】
また、請求項４の多孔質木粉ボードの製造方法は、前記配合ボード原料を調製するにあたって、木粉原料とイソシアネート系樹脂とを予め混合した後、他の原料を添加、混合することを特徴としている。
【００２１】
配合ボード原料を調製するにあたって、木粉原料とイソシアネート系樹脂とを予め混合した後、他の原料を添加、混合するようにした場合、イソシアネート系樹脂の濡れ性により、木粉原料と他の原料とが均一に混合できるようになり、本願発明を実効あらしめるために望ましい。なお、木粉原料と熱可塑性樹脂を先に混合すると、お互いに濡れ性がないため、均一に混合することができず、ボード成形が困難になるため好ましくない。
【００２２】
また、請求項５の多孔質木粉ボードの製造方法は、前記配合ボード原料に、さらに、グリコール類及び／又は多価アルコールを含有させることを特徴としている。
【００２３】
配合ボード原料にグリコール類や多価アルコールを含有させることにより、木粉原料との接着性や相溶化性を向上させることが可能になり、機械的強度などの特性を向上させることが可能になる。
なお、グリコール類としては、エチレングリコール、ポリエチレングリコールなどが例示され、多価アルコールとしてはグリセリンなどが例示される。
【００２４】
また、請求項６の多孔質木粉ボードの製造方法は、前記配合ボード原料中の木粉原料の一部を、平均粒子径が１〜２００μｍのゼオライトで置換したことを特徴としている。
【００２５】
配合ボード原料中の木粉原料の一部を、平均粒子径が１〜２００μｍのゼオライトで置換することにより、さらに吸放湿性能を向上させることが可能になる。
なお、ゼオライトを含有させることによりさらに吸放湿性能を向上させることが可能になるのは、多孔質材料であるゼオライトが木粉と木粉との間に入り込み、全体としての多孔質性を向上させることから、ゼオライトを含有させない場合よりもさらに吸放湿性能を向上させることが可能になるものと考えられる。
なお、ゼオライトと木粉を配合して用いることにより、ゼオライト又は木粉を単独で用いる場合よりも高い吸放湿性能を備えたボードを得ることが可能になる。
また、ゼオライトとして平均粒子径が１〜２００μｍのゼオライトを用いることが望ましいのは、ゼオライトの平均粒子径が１μｍ未満になるとボード成形後にゼオライトの粉落ちが発生し、また、２００μｍを超えるとボード成形後の機械的強度の低下を招き、好ましくないことによる。
【００２６】
また、請求項７の多孔質木粉ボードの製造方法は、前記ゼオライトを、前記配合ボード原料中の含有率が乾燥基準で１５〜５５重量％となるような割合で含有させることをとしている。
【００２７】
ゼオライトを、配合ボード原料中の含有率が乾燥基準で１５〜５５重量％となるような割合で含有させることにより、さらに確実に吸放湿性能などの特性を向上させることが可能になる。
なお、ゼオライトを乾燥基準で１５〜５５重量％となるような割合で含有させるのが好ましいのは、１５重量％未満になると、特性向上の効果が不十分になり、また、５５重量％を超えると、機械的強度の低下を招き、好ましくないことによる。
【００２８】
また、請求項８の多孔質木粉ボードの製造方法は、ゼオライトとして、Ｎａ型、Ｃａ型、及び／又はＫ型の人工ゼオライトを使用することを特徴としている。
【００２９】
本願発明の多孔質木粉ボードの製造方法においては、ゼオライトとして、Ｎａ型、Ｃａ型、及び／又はＫ型の人工ゼオライトを使用することにより、吸放湿性能に優れた多孔質木粉ボードを得ることが可能になるとともに、低コストで製造することができる人工ゼオライトの用途を確保することが可能になり、資源の有効活用に資することができる。
【００３０】
また、本願発明（請求項９）の多孔質木粉ボードは、
請求項１〜５のいずれかに記載の方法により製造された多孔質木粉ボードであって、
木粉原料、熱硬化性樹脂、及び熱可塑性樹脂を、乾燥基準で、
木粉原料　　　：７０〜９２重量％
熱硬化性樹脂　：　３〜１０重量％
熱可塑性樹脂　：　５〜２０重量％
の割合で含有しているとともに、
絶乾比重が０．７〜１．０の範囲にあること
を特徴としている。
【００３１】
本願発明（請求項９）の多孔質木粉ボードは、請求項１〜５のいずれかに記載の方法により製造された多孔質木粉ボードであり、木粉原料と、熱硬化性樹脂と、熱可塑性樹脂の粉体とを上記の割合で配合した配合ボード原料を金型に投入し、熱圧締することにより、絶乾比重が０．７〜１．０の範囲にあるボードに成形されたものであり、多孔質で優れた吸放湿性能を備えている。
【００３２】
また、本願発明（請求項１０）の多孔質木粉ボードは、
請求項６〜８のいずれかに記載の方法により製造された多孔質木粉ボードであって、
木粉原料、熱硬化性樹脂、熱可塑性樹脂、及びゼオライトを、乾燥基準で、
木粉原料　　　：１５〜７７重量％
熱硬化性樹脂　：　３〜１０重量％
熱可塑性樹脂　：　５〜２０重量％
ゼオライト　　：１５〜５５重量％
の割合で含有しているとともに、
絶乾比重が０．７〜１．０の範囲にあること
を特徴としている。
【００３３】
本願発明（請求項１０）の多孔質木粉ボードは、請求項６〜８のいずれかに記載の方法により製造された多孔質木粉ボードであり、木粉原料と、熱硬化性樹脂と、熱可塑性樹脂の粉体とを上記の割合で配合した配合ボード原料にさらにゼオライトを含有させ、これを絶乾比重が０．７〜１．０の範囲にあるボードに成形したものであり、多孔質で、さらに優れた吸放湿性能を備えている。
【００３４】
【発明の実施の形態】
以下、本願発明の実施の形態を示してその特徴とするところをさらに詳しく説明する。
【００３５】
［多孔質木粉ボードの製造］
この実施形態では、
（ａ）廃木材や木屑などの木質材料を粉砕した、平均粒子径が５００μｍの木粉原料と、熱硬化性樹脂と、平均粒子径が５０μｍの熱可塑性樹脂の粉体とを所定の割合で配合することにより配合ボード原料を調製する原料調製工程、
（ｂ）配合ボード原料を金型に投入し、熱圧締することにより、絶乾比重が約０．８５のボードに成形するボード成形工程、
（ｃ）ボード成形工程の終了後に、成形されたボードを金型ごと冷却する冷却工程
を経て多孔質木粉ボードを製造した。
【００３６】
上記（ａ）の配合ボード原料を調製する原料調整工程では、乾燥基準で、木粉原料、熱硬化性樹脂、及び熱可塑性樹脂を、表１に示すような割合で配合した。
【００３７】
なお、この実施形態では熱硬化性樹脂として、イソシアネート系樹脂（ＭＤＩ）を使用した。ただし、イソシアネート系樹脂以外の他の熱硬化性樹脂を用いることも可能である。
また、熱可塑性樹脂として、廃プラスチックとして回収されたポリプロピレン（ＰＰ）を用いた。ただし、本願発明においては、ポリエチレンなどの他の熱可塑性樹脂を用いることも可能である。
【００３８】
そして、配合ボード原料を調製するにあたっては、水分含有量を調整した木粉原料とイソシアネート系樹脂（熱硬化性樹脂）とを予め混合した後、他の原料を添加、混合した。
【００３９】
さらに、この実施形態では、一部の配合ボード原料に、平均粒子径が１〜２００μｍ以下のゼオライトを含有させた（試料番号１〜７，１３，１４）。なお、この実施形態では、ゼオライトとして、Ｃａ型の人工ゼオライトを用いた。
【００４０】
さらに、この実施形態においては、一部の配合ボード原料に、多価アルコールであるグリセリンを含有させた（表１の試料番号１２，１３，１４）。ただし、他の多価アルコールやグリコールを含有させることも可能である。
【００４１】
また、上記（ｂ）のボード成形工程では、上述のようにして調製した配合ボード原料を金型（この実施形態ではアルミニウム製の金型）に投入し、ホットプレス装置を用いて、熱圧締することによりボード状に成形した。
【００４２】
なお、この実施形態では、ボード成形工程が、木紛、廃プラスチック（ポリプロピレン）、ゼオライトなどから構成される粉体状の配合ボード原料を圧締して成形する工程であって、凹部を備えた金型（ボックス状金型）に混合原料を投入して成形を行う必要があることに鑑み、複数の金型を回流させて順次熱圧締を行う金型回流式ホットプレス装置を使用してボード成形を行った。
【００４３】
なお、このボード成形工程では、成形されるボードの絶乾比重が０．８５になるように熱圧締条件を調整した。具体的には、加熱温度（熱板温度）１６０〜１７０℃、プレス圧力１８〜２０ｋｇｆ／ｃｍ２（１．７６〜１．９６ＭＰａ）、プレス時間３０ｍｉｎの範囲で熱圧締を行った。
【００４４】
また、上記（ｃ）の冷却工程は、では、ボード成形工程の終了後に、成形されたボードを金型ごと冷却した。
本願発明においては、配合ボード原料が廃プラスチックなどの熱可塑性樹脂を含有していることから、熱可塑性樹脂が金型に付着することを防止するために、熱圧締後に、成形されたボードを金型ごと冷却するようにしている。
なお、ボード及び金型の冷却は、例えば、熱圧締時には熱媒が供給されていたホットプレス装置の熱板に冷媒を供給して冷却プレスを行う方法や、熱圧締の工程が終了した後に、成形されたボードを金型ごと移動させて、別の冷却プレス装置を用いて冷却プレスを行う方法などが例示される。
【００４５】
そして、冷却後に金型からボードを取り出し、必要に応じて、養生、切断、トリミングなどの処理を行って所定の寸法のボード（多孔質木粉ボード）を得た。
なお、この実施形態で製造した多孔質木粉ボードの寸法は、長さ：２００ｍｍ、幅：２００ｍｍ、厚み：１８ｍｍであり、絶乾比重は上述のように約０．８５である。
【００４６】
そして、上記の工程を経て製造されたボード（多孔質木粉ボード）について、吸放湿性能を調べた。その結果を表１に示す。なお、表１において、試料番号に＊印を付したものは本願発明の範囲外のものである。
【００４７】
【表１】
2004122729.tif 000002
【００４８】
なお、吸放湿性能の測定は、長さ及び幅：３０ｍｍ、厚み：１８ｍｍとした試料を８０℃で７２時間乾燥した後、
吸湿条件：温度３０．５℃，相対湿度８０％
放湿条件：温度２５．０℃，相対湿度２２％
で吸湿・放湿ともに１００時間放置して、最大水分吸着量及び最大水分放出量を調べることにより行った。
【００４９】
なお、比較のため、本願発明の範囲を外れたボード（試料番号１，２，５，１１，１４）を作製し、これについても特性を調べた。さらに、市販の吸放湿ボード（試料番号１５）についても特性を調べた。
【００５０】
表１に示すように、ゼオライトを添加し、かつ、その他の成分の割合を本願発明の範囲とした試料番号３，４，６，７，１３の試料では、良好な吸放湿特性が得られることが確認された。しかし、ゼオライトを用いていても、木粉原料の割合が少なく、熱可塑性樹脂（ポリプロピレン）の含有率が本願発明の範囲より高い試料番号１，２の試料では、多孔質性が損なわれ、良好な吸放湿特性が得られないことが確認された。なお、熱可塑性樹脂（ポリプロピレン）を添加していない試料番号５及び１４の試料については、吸放湿性能は良好であるが、ボードとしての耐水性や強度が不十分で実用性が低く好ましくない。
【００５１】
また、ゼオライトを添加せず、木粉原料を７０〜９０重量％の割合で含有する試料番号８，９，１０の試料では、良好な吸放湿特性が得られたが、試料番号１１の木粉原料が６０重量％の試料については、熱可塑性樹脂（ポリプロピレン）の含有率が高いこともあって、吸放湿特性が低下することが確認された。
【００５２】
また、ゼオライトを添加せず、熱硬化性樹脂としてイソシアネート系樹脂を用いるとともに、グリセリンを添加した試料番号１２の試料においも、良好な吸放湿特性が得られることが確認された。なお、表１には示していないが、グリセリンを添加した試料番号１２の試料では、グリセリンを添加していない試料番号９の試料よりも大きい機械的強度（曲げ強度）が得られることが確認されている。これは、イソシアネート系樹脂とグリセリンとを併用することにより、接着剤としての機能が向上したことによるものと考えられる。
【００５３】
また、ゼオライトを添加し、熱硬化性樹脂としてイソシアネート系樹脂を用いるとともに、グリセリンを添加した試料番号１３，１４の試料でも、良好な吸放湿特性が得られることが確認された。なお、表１には示していないが、グリセリンを添加した試料番号１３，１４では、グリセリンを添加していない試料番号４，５の試料よりも大きい機械的強度（曲げ強度）が得られることが確認されている。
【００５４】
また、表１の試料番号３，４，６〜１０，１２，１３の本願発明の試料（多孔質木粉ボード）においては、試料番号１５の市販の吸放湿ボード（石膏ボードにゼオライトを添加した吸放湿ボード）よりも良好な吸放湿特性が得られることが確認されている。
なお、表１には示していないが、試料番号３，４，６〜１０、１２，１３の本願発明の試料（多孔質木粉ボード）については、いずれも実用上問題のない機械的強度（曲げ強度１５〜２５Ｎ／ｍｍ２）を備えていることが確認されている。
【００５５】
上記の結果から、本願発明の方法により製造された多孔質木粉ボードは、十分な吸放湿特性と、実用可能な機械的強度を備えており、建築用内装材などの種々の用途に広く利用することが可能である。
【００５６】
なお、本願発明は上記実施形態に限定されるものではなく、発明の範囲内において種々の応用、変形を加えることが可能である。
【００５７】
【発明の効果】
上述のように、本願発明（請求項１）の多孔質木粉ボードの製造方法は、平均粒子径が２００〜１０００μｍの木粉原料と、熱硬化性樹脂と、平均粒子径が２０〜２００μｍの熱可塑性樹脂の粉体とを所定の割合で配合した配合ボード原料を金型に投入し、熱圧締して、絶乾比重が０．７〜１．０のボードに成形することにより、多孔質で、吸放湿性能を有し、例えば、建築用内装材などとして用いた場合に調湿機能を発揮する多孔質木粉ボードを製造することが可能になり、木粉や木屑などの有効利用を図ることができる。
【００５８】
また、本願発明（請求項１）の多孔質木粉ボードの製造方法においては、ボード成形工程の終了後に、成形されたボードを金型ごと冷却する冷却工程を備えているので、ボード成形工程で、配合ボード原料の一部に用いられている熱可塑性樹脂と、金型との離型性を確保することが可能になり、効率よく多孔質木粉ボードを製造することができる。
【００５９】
また、請求項２の多孔質木粉ボードの製造方法は、配合ボード原料として、乾燥基準で、木粉原料、熱硬化性樹脂、及び熱可塑性樹脂を、木粉原料：７０〜９２重量％、熱硬化性樹脂：３〜１０重量％、熱可塑性樹脂：５〜２０重量％の割合で配合したものを用いているので、必要な機械的強度を備え、かつ有意性のある吸放湿性能を備えた多孔質木粉ボードを得ることが可能になる。
【００６０】
また、請求項３の多孔質木粉ボードの製造方法のように、熱硬化性樹脂として、イソシアネート系樹脂を用いた場合、十分な機械的強度を備えた、信頼性の高い多孔質木粉ボードを得ることが可能になり、本願発明を実効あらしめることができる。
【００６１】
また、請求項４の多孔質木粉ボードの製造方法のように、配合ボード原料を調製するにあたって、木粉原料とイソシアネート系樹脂とを予め混合した後、他の原料を添加、混合するようにした場合、イソシアネート樹脂の濡れ性により、木粉原料と他の原料とが均一に混合できるようになり、本願発明を実効あらしめることができる。
【００６２】
また、請求項５の多孔質木粉ボードの製造方法のように、配合ボード原料にグリコール類や多価アルコールを含有させることにより、木粉原料との接着性や相溶化性を向上させることが可能になり、機械的強度などの特性を向上させることが可能になる。
【００６３】
また、請求項６の多孔質木粉ボードの製造方法のように、配合ボード原料中の木粉原料の一部を、平均粒子径が１〜２００μｍのゼオライトで置換することにより、さらに吸放湿性能を向上させることが可能になる。
【００６４】
また、請求項７の多孔質木粉ボードの製造方法のように、ゼオライトを、配合ボード原料中の含有率が乾燥基準で１５〜５５重量％となるような割合で含有させることにより、さらに確実に吸放湿性能などの特性を向上させることが可能になる。
【００６５】
また、本願発明の多孔質木粉ボードの製造方法においては、請求項８のように、ゼオライトとして、Ｎａ型、Ｃａ型、及び／又はＫ型の人工ゼオライトを使用することにより、吸放湿性能に優れた多孔質木粉ボードを得ることが可能になるとともに、人工ゼオライトの用途を確保することが可能になり、資源の有効活用に資することが可能になる。
【００６６】
また、本願発明（請求項９）の多孔質木粉ボードは、請求項１〜５のいずれかに記載の方法により製造された多孔質木粉ボードであって、木粉原料、熱硬化性樹脂、及び熱可塑性樹脂を、乾燥基準で、木粉原料７０〜９２重量％、熱硬化性樹脂３〜１０重量％、熱可塑性樹脂５〜２０重量％の割合で含有する配合ボード原料を金型に投入し、熱圧締することにより、絶乾比重が０．７〜１．０の範囲にあるボードに成形されているので、多孔質で優れた吸放湿性能を備えている。
【００６７】
また、本願発明（請求項１０）の多孔質木粉ボードは、請求項６〜８のいずれかに記載の方法により製造された多孔質木粉ボードであって、乾燥基準で、木粉原料：１５〜７７重量％、熱硬化性樹脂：３〜１０重量％、熱可塑性樹脂：５〜２０重量％、ゼオライト：１５〜５５重量％を含有する配合ボード原料を、絶乾比重が０．７〜１．０の範囲にあるボードに成形したものであり、多孔質でしかもゼオライトを含有しているので、さらに優れた吸放湿性能を発揮することが可能である。